(57)【要約】【課題】係合力に優れ、かつその耐久性に優れた面ファスナー雌部材を得る。【解決手段】鈎型或いはキノコ型等の素子を有する面ファスナー雄材と係合可能なループ形の素子を有する編み部材をフィルム等の基材に積層して成る面ファスナー雌材であって、脱着試験１０回の平均剥離強度が０．２Ｎ／２５ｍｍ以上で、脱着試験１０回後の剥離強度が０．１Ｎ／２５ｍｍ以上である面ファスナー雌部材であり、該編部材が、表面に少なくとも２００〜３００個／ｉｎｃｈ２のループを有する経編地もしくは緯編地であり、そのループの高さが０．５〜３．０ｍｍである面ファスナー雌部材。【選択図】  無し【特許請求の範囲】
【請求項１】
鈎型或いはキノコ型等の素子を有する面ファスナー雄材と係合可能なループ形の素子を有する編み部材をフィルム等の基材に積層して成る面ファスナー雌材であって、該編み部材が単糸繊度１．１〜１１．１ｄｔｅｘ、総繊度３３．３〜１１１．１ｄｔｅｘのマルチフィラメントで編成された、２００〜３００個／ｉｎｃｈ２のループを有する編み部材であり、脱着試験１０回の平均剥離強度が０．２Ｎ／２５ｍｍ以上で、脱着試験１０回後の剥離強度が０．１Ｎ／２５ｍｍ以上である面ファスナー雌部材。
【請求項２】
編み部材の平均ループの高さが０．５〜３．０ｍｍであることを特徴する請求項１記載の面ファスナー雌部材。
【請求項３】
編み部材がトリコット組織からなることを特徴とする請求項１乃至２記載の面ファスナー雌部材。
【請求項４】
編み部材の平均目付が１０〜１５０ｇ／ｍ2 であることを特徴とする請求項１乃至３記載の面ファスナー雌部材。
【請求項５】
請求項１乃至４記載の面ファスナー雌部材を用いた使い捨ておむつ。
【発明の詳細な説明】
【技術分野】
【０００１】
本発明は面ファスナーに関し、さらに詳しくは、鈎型或いはキノコ型等の素子を有する面ファスナー雄材と係合可能なループを有する脱着耐久性に優れた面ファスナー雌材及び該面ファスナー雌材を使用した使い捨ておむつに関する。
【背景技術】
【０００２】
従来より、各種の使い捨ておむつが考案され市販されている。これらの使い捨ておむつは、通常、着用時にそのおむつ本体の所定の部位を固定しておむつ形状を安定に保持するための面ファスナー部材が用いられている。面ファスナー部材は、様々な工夫がなされているものの、一般的には、その片面に粘着剤層を有する粘着テープを用いるものと、鈎型或いはキノコ型等の素子を有する面ファスナー雄材と係合可能なループ或いはアーチ形の素子を有する雌部材を機械的に圧着するタイプのものがある。
【０００３】
しかしながら、粘着テープを面ファスナー部材として用いる場合は、脱着を繰り返すことにより粘着力が低下してしまう虞がある。例えば、乳幼児の場合は、おむつ交換時、皮膚の清潔、汗疹などの予防のためにベビーパウダー、ベビーローションなどを股の部位に塗布することがよく行われているが、この様な異物やその他の微小ゴミなどがテープの粘着面に付着してその表面を覆い、被覆量が多い場合には粘着力が消失したり、たとえその被覆量が少ない場合でも、粘着力が低下して、使用中に外れてしまうといった不具合が発生しやすい。
【０００４】
この様な問題を解消するため、使い捨ておむつの分野でも、鈎型或いはキノコ型等の素子を有する面ファスナー雄材をループ型の素子を有する面ファスナー雌材に絡めて締結する機械式面ファスナー部材が提案されている。機械式面ファスナー部材は機械的締結機構を粘着剤層に代えて使用しているので、上記したような各種の異物の付着に起因した粘着力の低下を効果的に防止することができる。
この様な面ファスナーの雌材としては、例えば、不織布構造体からなるもの、織成または編成されたループを有するもの等が提案されている。
不織布を用いたものは、安価であるという利点があるが、例えば、特許文献１に記載されている、不織布シートにステッチングを行い不織布表面にループを突出させた面ファスナー部材は、短繊維からなるものが使用されてきたためフックとの繰り返し着脱により短繊維の脱落が生じ、係合耐久性および外観面から満足できるものではなかった。
【０００５】
上述の問題を解決するものとして、特許文献２には編織物に熱融着性繊維を含む短繊維ウェブを積層しニードルパンチを行い一体化しループを形成させた後加熱処理を行い熱融着性繊維で融着し係合力を向上させることが開示されている。また、特許文献５にはスパンボンド不織布にニードルパンチによりループを形成し、次いで接着剤を付与することによりループ抜けを防止することが開示されている。
しかしながら、これらの方法によると不織布が硬くなる虞があり、更に、接着剤を付与する方法は、接着剤付与の工程が必要となる為コストアップの原因となる虞がある。
【０００６】
また、不織布を使わないものとして、トリコットなどの経編部材から成るループ材を用いた面ファスナー雌材がある。編み部材を用いることにより、脱着を繰り返しても上述の不織布のように繊維が抜け係合力が低下するなどの問題はないものの、繰り返し脱着を行うとループを形成している糸条が切断し、係合力が低下してしまう虞あった。
【０００７】
【特許文献１】特開昭６２−３８１０５号公報
【特許文献２】特開平８−２７６５７号公報
【特許文献３】特開平１０−１４６２０７号公報
【発明の開示】
【発明が解決しようとする課題】
【０００８】
本発明は上述のような問題を解決し、脱着時の係合力とその耐久性に優れたループを有する編み部材からなる面ファスナー雌部材を提供するものである。
【課題を解決するための手段】
【０００９】
本発明は、（１）鈎型或いはキノコ型等の素子を有する面ファスナー雄材と係合可能なループ形の素子を有する編み部材をフィルム等の基材に積層して成る面ファスナー雌材であって、該編み部材が単糸繊度１．１〜１１．１ｄｔｅｘ、総繊度３３．３〜１１１．１ｄｔｅｘのマルチフィラメントで編成された、２００〜３００個／ｉｎｃｈ２のループを有する編み部材であり、脱着試験１０回の平均剥離強度が０．２Ｎ／２５ｍｍ以上で、脱着試験１０回後の剥離強度が０．１Ｎ／２５ｍｍ以上である面ファスナー雌部材である。
また、（２）ループの高さが０．５〜３．０ｍｍであることを特徴する（１）乃至（２）記載の面ファスナー雌部材。
また、（３）編み部材がトリコット組織からなることを特徴とする（１）乃至（３）記載の面ファスナー雌部材である。
また、（４）編み部材の平均目付が１０〜１５０ｇ／ｍ2 であることを特徴とする（１）乃至（４）記載の面ファスナー雌部材である。
また、（５）（１）乃至（５）記載の面ファスナー雌部材を用いた使い捨ておむつである。
【発明の効果】
【００１０】
本発明の面ファスナー雌部材は、係合力及びその耐久性に優れた面ファスナー雌材を提供することができる。
【発明を実施するための最良の形態】
【００１１】
本発明において編み部材は、フィルム等の基材と複合一体化することにより互いに補強し合って雌材全体の寸法安定性の向上に寄与し、経編若しくは緯編などの編み部材を構成する糸条のループが鈎型或いはキノコ型等の素子を有する面ファスナー雄材と係合するものであり、脱着試験１０回の平均剥離強度が０．２Ｎ／２５ｍｍ以上で脱着試験１０回後の剥離強度が０．１Ｎ／２５ｍｍ以上である面ファスナー雌部材である。本発明において脱着回数を１０回に設定したのは、使い捨てのおむつを使用するときに、数回から多くて１０回程度面ファスナーの脱着を繰り返すことが多いためである。また、剥離強度が０．１Ｎ／２５ｍｍ未満であると使用中に面ファスナーが外れてしまう虞があり、剥離強度が平均０．２Ｎ／２５ｍｍ以上であると安定して用いることができる。
【００１２】
編み部材を構成する糸条は、モノフィラメント、マルチフィラメント、紡績糸、スプリットヤーン等いずれであってもよい。但し、編み部材と雄材との係合のし易さを考慮した場合、モノフィラメントよりも複数本のフィラメントからなるマルチフィラメントで編成された編み部材の方が好ましい。紡績糸を用いると面ファスナーの脱着を繰り返すとことにより糸条が抜けて係合力が低下する虞があるため好ましくない。
また、編み基材を構成する糸条が細い程、最終的に得られる雌材は柔軟であり、厚みも小さいものとなるが、細すぎると糸条の強度が十分でないため切断しやすくなり、毛羽立ちの原因や係合力及びその耐久性が低下する原因なる。反対に、糸条が太くなると毛羽立ちや糸条の切断は起こりにくくなるが、面ファスナー雌材の柔軟性が損なわれ厚みも大きくなる。柔軟性や厚みは糸条を構成する繊維種や編み部材の密度（目の粗さ）によっても影響を受けるので、それらとの関係で適当な太さの糸条を選択すれば良いが、単糸繊度が１．１〜１１．１ｄｔｅｘ、総繊度３３．３〜１１１．１ｄｔｅｘのマルチフィラメント糸が好ましく用いられる。単糸繊度が１．１ｄｔｅｘ未満であるとループ強度が弱く係合力及びその耐久性が低下する虞がある。また、１１１．１ｄｔｅｘより太いと、風合いが固くなるため好ましくない。
また総繊度が３３．３ｄｔｅｘ未満であると、十分な係合力が得られなくなり、その耐久性も悪くなる虞がある。総繊度が１１１．１ｄｔｅｘより大きくなると風合いが硬くなり、また厚みも大きくなる虞があるため好ましくない。
【００１３】
本発明の面ファスナー雌材を構成する糸条を構成する材料は耐久性の点から合成繊維で有れば特に限定されないが、強度などの点からナイロン、ポリエステル等が好ましく用いられる。
また、本発明の面ファスナー雌材は、前述したようにフィルム等の基材表面にループが形成された編み部材を積層して用いる。編み部材をフィルム等の基材に強く保持させる方法としては、基材表面に感圧性の接着樹脂を付与し編み部材を積層した後加圧する方法、基材表面に熱融着性の樹脂を付与し編み部材を積層した後加熱処理により接着させる方法や、熱融着性繊維を含む糸で編み部材を編成し、基材に積層後加熱処理を行う方法がある。この様に、接着処理によって編み部材がフィルム等の基材に接着されるので雌材全体の形態安定性および寸法安定性が向上する。
また、上述のように、熱融着性繊維を用いる場合、熱融着性繊維を使用する割合は使用状態により適宜に決めることができるが、多いと面ファスナー雌材が硬くなったり、ループの強度が低下して破断しやすくなるので５０重量％未満であることが好ましい。使用することができる熱融着性繊維としては、ポリエチレン、ポリプロピレン、ポリエステルからなる単一繊維、もしくはそれら低融点成分が繊維表面の一部もしくは全部を占める複合繊維、例えば鞘／芯がポリエチレン／ポリエステル、ポリプロピレン／ポリエステル等の芯鞘型複合繊維等を用いることができる。
【００１４】
また、本発明の面ファスナー雌材は、２００〜３００個／ｉｎｃｈ２のループを有する編み部材である。ループが２００個／ｉｎｃｈ２未満では、十分な係合力が得られない虞があり、また、３００個／ｉｎｃｈ２を超えてもそれ以上係合力の増加は望めなく、目付が重くなる虞があるので好ましくない。
また、本発明で用いられる面ファスナー雄材のフック部の密度は１４００〜１６００個／ｉｎｃｈ２が好ましい。雄材の密度が１４００個／ｉｎｃｈ２より少ないと係合機会が少なくなり十分な係合力が得られない虞があり、１６００個／ｉｎｃｈ２より多くなるとそれ以上係合力が増加しないばかりか、逆に、雄材の素子の間に雌材の素子が入りにくいため係合しにくくなる虞がある。また面ファスナー雌材の係合素子の形状は前述のように鈎型やキノコ型が好ましいが、本発明の面ファスナー雌材と係合可能なもので有ればどの様な形状のものでも使用することができる。
【００１５】
また、本発明の面ファスナー雌材の平均ループの高さは、対応する面ファスナー雄材のフック材との関係により適宜決めることができるが、０．５〜３．０ｍｍ、更に１．０ｍｍ〜２．０ｍｍであることが好ましい。ループ高さが０．５ｍｍ未満であると雄材との係合がなされにくくなる虞があり、また、３．０ｍｍより大きくなると面ファスナーの厚みが大きくなりすぎる虞があり好ましくない。
【００１６】
また、本発明に用いる編み部材は、経編、緯編などいずれの編み部材も使用することができるが、形状安定性の点から経編地が好ましく、中でも、鎖糸によりパイルが左右に配置できるようにパイルループを編成できる様なトリコット編地が好ましく用いられる。
【００１７】
さらに、本発明においては、編み部材の目付は１０〜１５０ｇ／ｍ2 、好ましくは２０〜１３０ｇ／ｍ２の範囲で用途等に応じて任意に選択することができる。編み部材の目付が１０ｇ／ｍ2 未満であると、形成されたループの強度及び編み部材そのものの強度が不十分になる虞があり、十分な係合力及びその耐久性が得られない虞がある。また１５０ｇ／ｍ2 を超えると、ループの密度が高くなりすぎて、面ファスナーの雄材と雌材の係合が損なわれる虞があり、係合力が却って小さくなるといった問題に加え、得られる雌材が非常に嵩高いものとなったり、重くなったり、柔軟性を損なう虞があり好ましくない。
【００１８】
また、上述の面ファスナー雌材を使い捨ておむつに使用することにより、十分な係合力及びその耐久性に優れた面ファスナー部を有するおむつを得ることができる。
【００１９】
このように本発明の面ファスナー雌材は、柔軟で厚みが小さく、繰り返し脱着が行われた場合でも、ループ抜けやループの切断が少なく良好な表面状態を保ったままで優れた係合力を維持することができ、使い捨ておむつ等のいわゆるディスポーザブル商品に最も適したものであるといえる。
【実施例】
【００２０】
以下、本発明を実施例を挙げて具体的に説明する、なお評価法は以下の通りである。
脱着試験
市販の面ファスナー（クラレ（株）製：商品名マジックテープベルクロ）の雄材（キノコ型，幅２５mm）と実施例で作成した面ファスナー雌材（幅２５mm）を１０cmの長さで係合させて２．０ｋｇのローラで加圧重係合した。次いで係合した一方の端部４cm（雄材と雌材の合計８cm）を剥がして、角度１８０°の方向に上と下に分け、オリエンテック（株）製テンシロンＵＴＭ−４−１００を用いて、速度３００ｍｍ／分、チャート速度３００ｍｍ／分で剥離を行った。そしてグラフから極大点３点、極小点３点を読み取り、その平均値を剥離強度とした。
［実施例１］
【００２１】
２８ゲージトリコット編機を使用し５５．６ｄｔｅｘ／１２ｆのポリエステルマルチフィラメントヤーンを使用し編立した。編み密度は３４コース／１５ウェール、ループ数は２７０個／inch２であった。ポリエステルフィルムからなる基材にポリウレタン接着剤を用いて積層接着し面ファスナー雌材を作成した。また、面ファスナー雄材には市販の面ファスナー（クラレ（株）製：商品名マジックテープベルクロ）の雄材（キノコ型，幅２５mm）を用いた。性能を表１に示した。
［実施例２］
【００２２】
２８ゲージトリコット編機を使用し、５５．６ｄｔｅｘ／１８ｆのポリエステルマルチフィラメントヤーンを使用し編立した。編み密度は３６コース／１６ウエル、ループ数は２２５個／inch２であった。ポリエステルフィルムからなる基材にポリウレタン接着剤を用いて積層接着し面ファスナー雌材を作成した。また、面ファスナー雄材には市販の面ファスナー（クラレ（株）製：商品名マジックテープベルクロ）の雄材（キノコ型，幅２５mm）を用いた。性能を表１に示した。
［比較例１］
【００２３】
２８ゲージトリコット編機を使用し、４４．４ｄｔｅｘ／１２ｆのポリエステルマルチフィラメントヤーンを使用し編立した。編み密度は３２コース／１５ウエル、ループ数は１６０個／inch２であった。ポリエステルフィルムからなる基材にポリウレタン接着剤を用いて積層接着し面ファスナー雌材を作成した。また、面ファスナー雄材には市販の面ファスナー（クラレ（株）製：商品名マジックテープベルクロ）の雄材（キノコ型，幅２５mm）を用いた。性能を表１に示した。
［比較例２］
【００２４】
ポリエステルからなる、目付３０ｇ／ｍ２の不織布を面ファスナー雌材に用いた。ポリエステルフィルムからなる基材にポリウレタン接着剤を用いて積層接着し面ファスナー雌材を作成した。また、面ファスナー雄材には市販の面ファスナー（クラレ（株）製：商品名マジックテープベルクロ）の雄材（キノコ型，幅２５mm）を用いた。性能を表１に示す。
【００２５】
【表１】
2005103190.tif 000002